(57)【要約】【課題】簡易な構成で容器の強度を向上させることができる蓄電素子を提供すること。【解決手段】容器１００を備える蓄電素子１０であって、容器１００は、母材の内面部１１６の少なくとも一部が、当該母材の外面部１１７よりも硬度が高く形成されている。【選択図】図４
2018029018.tif 000002
【特許請求の範囲】
【請求項１】
容器を備える蓄電素子であって、
前記容器は、母材の内面部の少なくとも一部が、当該母材の外面部よりも硬度が高く形成されている
蓄電素子。
【請求項２】
前記内面部の少なくとも一部は、前記容器の屈曲部分または湾曲部分を含む
請求項１に記載の蓄電素子。
【請求項３】
前記内面部の少なくとも一部は、前記外面部よりも摩擦係数が大きく形成されている
請求項１または２に記載の蓄電素子。
【請求項４】
前記内面部の少なくとも一部は、前記容器の平面部分を含む
請求項３に記載の蓄電素子。
【請求項５】
前記内面部の少なくとも一部は、前記容器の内面に形成された凹凸面を有する
請求項１〜４のいずれか１項に記載の蓄電素子。
【請求項６】
容器を備える蓄電素子の製造方法であって、
前記容器の内面部の少なくとも一部にショットピーニング加工を施す工程を含む
蓄電素子の製造方法。
【発明の詳細な説明】
【技術分野】
【０００１】
本発明は、容器を備える蓄電素子及びその製造方法に関する。
【背景技術】
【０００２】
従来、メッキが施された容器（電池缶）を備える蓄電素子（電池）が広く知られている。例えば、特許文献１には、合金メッキを鋼板の両面に硬度に差を持たせて、電池缶の内面側では硬度を高く、外面側では硬度を低くしておくことにより、プレス絞り加工した場合に、電池缶内面に肌あれや割れを発生させる構成が開示されている。これにより、電池缶に充電するカーボンや活物質との密着性をよくし、電池特性（ハイレート特性）を高めることができ、また、電池缶外面は平滑な鏡面とできるため、耐食性、耐疵性及び美観を高めることかできている。
【先行技術文献】
【特許文献】
【０００３】
【特許文献１】特開平９−３０６４３９号公報
【発明の概要】
【発明が解決しようとする課題】
【０００４】
ここで、リチウムイオン二次電池などの蓄電素子では、充放電を繰り返すことで容器の内圧が上昇しまた変動するが、これによって気密漏れを起こさないために、容器の強度を高めておく必要がある。
【０００５】
これに対し、上記特許文献１では、メッキによって容器の内面側の硬度を高くする構成ではあるが、鋼板にメッキを施す必要があるため、構成が複雑になる。また、上記特許文献１では、メッキによって容器の内面側の硬度を高くするのは、容器内面に肌あれや割れを発生させるためであり、容器の強度を高める目的ではないため、実際に容器の強度が高まっているかは不明である。特に、上記特許文献１では、容器の内面側の硬度を高くした後にプレス絞り加工を行い、容器内面に肌あれや割れを発生させているため、容器内面の硬度は変化しているはずであり、当該硬度は高いままとは限らない。
【０００６】
このように、上記従来の構成では、メッキを施す必要があるため構成が複雑になり、また、当該メッキを施しても容器の強度が高まっているとは限らないため、蓄電素子が充放電を繰り返すことで気密漏れを起こすおそれがあるという問題がある。
【０００７】
本発明は、上記問題に鑑みてなされたものであり、簡易な構成で容器の強度を向上させることができる蓄電素子及びその製造方法を提供することを目的とする。
【課題を解決するための手段】
【０００８】
上記目的を達成するために、本発明の一態様に係る蓄電素子は、容器を備える蓄電素子であって、前記容器は、母材の内面部の少なくとも一部が、当該母材の外面部よりも硬度が高く形成されている。
【０００９】
これによれば、蓄電素子において、容器の母材の内面部の少なくとも一部が、当該母材の外面部よりも硬度が高く形成されているため、メッキなどを必要とせず簡易な構成となっている。また、容器は、内面が内圧上昇及び内圧変動の影響を大きく受けるため、容器の母材の内面部の強度を向上させることで、気密漏れを効果的に抑制することができる。このように、当該蓄電素子によれば、簡易な構成で、容器の強度を向上させることができる。
【００１０】
また、前記内面部の少なくとも一部は、前記容器の屈曲部分または湾曲部分を含むことにしてもよい。
【００１１】
これによれば、蓄電素子において、容器の母材の内面部の屈曲部分または湾曲部分が、当該母材の外面部よりも硬度が高く形成されている。つまり、容器の内面の屈曲部分または湾曲部分が、容器の内圧上昇及び内圧変動の影響を受けやすい部分であるため、当該屈曲部分または湾曲部分を補強することで、気密漏れを抑制することができる。
【００１２】
また、前記内面部の少なくとも一部は、前記外面部よりも摩擦係数が大きく形成されていることにしてもよい。
【００１３】
ここで、蓄電素子が衝撃や振動を受けた場合には、容器内部で電極体が移動して損傷するおそれがある。このため、容器の母材の内面部の少なくとも一部が当該母材の外面部よりも摩擦係数が大きく形成されていることで、容器内部での電極体の移動を規制し、当該損傷を抑制することができる。このように、当該蓄電素子によれば、簡易な構成で、容器の強度を向上させて気密漏れを抑制するとともに、電極体の移動を規制して損傷を抑制するという２つの機能を併せ持つことができる。
【００１４】
また、前記内面部の少なくとも一部は、前記容器の平面部分を含むことにしてもよい。
【００１５】
これによれば、蓄電素子において、容器の母材の内面部の平面部分が、当該母材の外面部よりも摩擦係数が大きく形成されている。つまり、容器の内面の平面部分が、電極体と接触して移動を規制する部分であるため、当該平面部分の摩擦係数を大きくすることで、電極体の移動を規制して損傷を抑制することができる。
【００１６】
また、前記内面部の少なくとも一部は、前記容器の内面に形成された凹凸面を有することにしてもよい。
【００１７】
これによれば、容器の内面部に例えばショットピーニング加工を施す等によって、当該内面部に凹凸面を形成することで、簡易に、内面部の少なくとも一部を、外面部よりも硬度が高く形成することができる。
【００１８】
また、上記目的を達成するために、本発明の一態様に係る蓄電素子の製造方法は、容器を備える蓄電素子の製造方法であって、前記容器の内面部の少なくとも一部にショットピーニング加工を施す工程を含む。
【００１９】
これによれば、蓄電素子の製造方法において、容器の内面部にショットピーニング加工を施すことによって、簡易に、内面部の少なくとも一部を、外面部よりも硬度が高く、かつ、摩擦係数が大きく形成することができる。これにより、当該蓄電素子によれば、メッキなどを必要とせず簡易な構成で、容器の強度を向上させて気密漏れを抑制するとともに、電極体の移動を規制して損傷を抑制するという２つの機能を併せ持つことができる。
【００２０】
なお、本発明は、このような蓄電素子として実現することができるだけでなく、当該蓄電素子が備える容器としても実現することができる。
【発明の効果】
【００２１】
本発明によれば、簡易な構成で容器の強度を向上させることができる蓄電素子を提供することができる。
【図面の簡単な説明】
【００２２】
【図１】本実施の形態に係る蓄電素子の外観を示す斜視図である。
【図２】本実施の形態に係る蓄電素子の分解斜視図である。
【図３】本実施の形態に係る電極体の構成を示す斜視図である。
【図４】本実施の形態に係る容器本体の構成を示す斜視図である。
【図５】本実施の形態に係る容器本体の内面部にショットピーニング加工を施す処理を説明する図である。
【図６】本実施の形態に係る容器において内面部の内曲面部の硬度を高く形成することによる効果を説明する図である。
【発明を実施するための形態】
【００２３】
以下、図面を参照しながら、本発明の実施の形態に係る蓄電素子について説明する。なお、以下で説明する実施の形態は、いずれも本発明の好ましい一具体例を示すものである。以下の実施の形態で示される数値、形状、材料、構成要素、構成要素の配置位置及び接続形態、製造工程、製造工程の順序などは、一例であり、本発明を限定する主旨ではない。また、以下の実施の形態における構成要素のうち、最上位概念を示す独立請求項に記載されていない構成要素については、任意の構成要素として説明される。また、各図は、模式図であり、寸法等は必ずしも厳密に図示したものではない。
【００２４】
また、以下の説明及び図面中において、一対の集電体の並び方向、一対の電極端子の並び方向、一対のサイドスペーサの並び方向、または、容器の短側面の対向方向をＸ軸方向と定義する。また、容器の長側面の対向方向、容器の短側面の短手方向、容器の厚さ方向、または、電極体の極板の積層方向をＹ軸方向と定義する。また、蓄電素子の上下方向（設置状態での重力の作用する方向）、蓄電素子の電極体の巻回軸方向、または、容器の短側面の長手方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。
【００２５】
（実施の形態）
まず、図１及び図２を用いて、本実施の形態における蓄電素子１０の全般的な説明を行う。図１は、本実施の形態に係る蓄電素子１０の外観を示す斜視図である。また、図２は、本実施の形態に係る蓄電素子１０の分解斜視図である。
【００２６】
蓄電素子１０は、電気を充電し、また、電気を放電することのできる二次電池であり、具体的には、リチウムイオン二次電池等の非水電解質二次電池である。蓄電素子１０は、例えば、電気自動車（ＥＶ）、ハイブリッド電気自動車（ＨＥＶ）またはプラグインハイブリッド電気自動車（ＰＨＥＶ）等の自動車用電源や、電子機器用電源、電力貯蔵用電源などに適用される。なお、蓄電素子１０は、非水電解質二次電池には限定されず、非水電解質二次電池以外の二次電池であってもよいし、キャパシタであってもよい。
【００２７】
図１に示すように、蓄電素子１０は、容器１００と、正極端子２００と、負極端子３００とを備えている。また、図２に示すように、容器１００内方には、正極集電体１３０、負極集電体１４０、電極体４００、上部スペーサ５００、緩衝シート６００及びサイドスペーサ７００が収容されている。
【００２８】
なお、容器１００と正極端子２００及び負極端子３００との間、並びに、容器１００と正極集電体１３０及び負極集電体１４０との間には、絶縁性の封止部材（ガスケット）が配置されているが、詳細な説明は省略する。また、蓄電素子１０の容器１００の内部には電解液（非水電解質）が封入されているが、電解液の図示は省略する。なお、容器１００に封入される電解液としては、蓄電素子１０の性能を損なうものでなければその種類に特に制限はなく、様々なものを選択することができる。
【００２９】
容器１００は、矩形筒状で底を備える容器本体１１０と、容器本体１１０の開口を閉塞する板状部材である蓋体１２０とで構成されている。また、容器１００は、電極体４００等を内部に収容後、蓋体１２０と容器本体１１０とが溶接等されることにより、内部を密封することができるものとなっている。また、容器１００（蓋体１２０及び容器本体１１０）は、例えば、ステンレス鋼、アルミニウム、アルミニウム合金等の溶接可能な金属で形成されている。なお、蓋体１２０と容器本体１１０とは、同じ材質で形成されているのが好ましいが、異なる材質で形成されていてもかまわない。
【００３０】
なお、蓋体１２０には、容器１００内部に電解液を注入するための注液口と当該注液口を塞ぐ注液栓とからなる注液部や、容器１００の内圧が上昇したときに容器１００内部のガスを排出するガス排出弁が配置されているが、これらの詳細な説明は省略する。また、容器本体１１０の詳細な構成の説明については、後述する。
【００３１】
電極体４００は、正極板と負極板とセパレータとを備え、電気を蓄えることができる蓄電要素（発電要素）である。具体的には、電極体４００は、正極板と負極板との間にセパレータが挟み込まれるように層状に配置されたものが巻回されて形成されている。これにより、電極体４００は、正極板の突出部が積層されて形成されたタブ部４１０と、負極板の突出部が積層されて形成されたタブ部４２０とを有する。なお、本実施の形態では、電極体４００の断面形状として長円形状を図示しているが、楕円形状、円形状、多角形状等でもよい。この電極体４００の構成の詳細な説明については、後述する。
【００３２】
正極端子２００は、正極集電体１３０を介して、電極体４００の正極板に電気的に接続された電極端子である。負極端子３００は、負極集電体１４０を介して、電極体４００の負極板に電気的に接続された電極端子である。つまり、正極端子２００及び負極端子３００は、電極体４００に蓄えられている電気を蓄電素子１０の外部空間に導出し、また、電極体４００に電気を蓄えるために蓄電素子１０の内部空間に電気を導入するための金属製の電極端子である。なお、正極端子２００及び負極端子３００は、アルミニウムまたはアルミニウム合金等で形成されている。
【００３３】
正極集電体１３０及び負極集電体１４０は、電極体４００と容器１００との間に配置され、電極体４００と正極端子２００及び負極端子３００とを電気的に接続する側面視Ｕ字状の板状部材である。本実施の形態では、正極集電体１３０は、電極体４００の正極側のタブ部４１０と溶接等により接合され、負極集電体１４０は、電極体４００の負極側のタブ部４２０と溶接等により接合されている。また、正極集電体１３０は、アルミニウムまたはアルミニウム合金等で形成され、負極集電体１４０は、銅または銅合金等で形成されている。
【００３４】
上部スペーサ５００は、電極体４００と蓋体１２０との間に配置された全体として平板状の部材である。上部スペーサ５００は、電極体４００の上方への移動を規制する部材、及び、蓋体１２０と電極体４００との間における短絡を防止する部材として機能する。上部スペーサ５００は、例えば、ポリカーボネート（ＰＣ）、ポリプロピレン（ＰＰ）、ポリエチレン（ＰＥ）、または、ポリフェニレンサルファイド樹脂（ＰＰＳ）等の絶縁性を有する素材によって形成されている。
【００３５】
サイドスペーサ７００は、電極体４００のＸ軸方向の両側面と、容器１００の内面との間に配置されている。サイドスペーサ７００は、電極体４００の位置を規制する役割を果たしている。サイドスペーサ７００は、例えば上部スペーサ５００と同様に、ＰＣ、ＰＰ、ＰＥ、またはＰＰＳ等の絶縁性を有する素材によって形成されている。
【００３６】
緩衝シート６００は、発泡ポリエチレン等の、柔軟性の高い多孔質の素材で形成されており、電極体４００と上部スペーサ５００との間の緩衝材として機能する部材である。
【００３７】
次に、電極体４００の構成について、詳細に説明する。図３は、本実施の形態に係る電極体４００の構成を示す斜視図である。なお、同図では、電極体４００の巻回状態を一部展開して図示している。
【００３８】
同図に示すように、電極体４００は、正極板４３０及び負極板４４０と、セパレータ４５０ａ及び４５０ｂとが交互に積層されかつ巻回されることで形成されている。つまり、電極体４００は、正極板４３０と、セパレータ４５０ａと、負極板４４０と、セパレータ４５０ｂとがこの順に積層され、巻回されることで形成されている。
【００３９】
正極板４３０は、アルミニウムまたはアルミニウム合金等からなる長尺帯状の金属箔である正極基材層の表面に、正極活物質層が形成された電極板である。また、負極板４４０は、銅または銅合金等からなる長尺帯状の金属箔である負極基材層の表面に、負極活物質層が形成された電極板である。また、セパレータ４５０ａ及び４５０ｂは、樹脂からなる微多孔性のシートである。なお、正極活物質層に用いられる正極活物質、及び、負極活物質層に用いられる負極活物質としては、リチウムイオンを吸蔵放出可能な物質であれば、適宜公知の材料を使用できる。また、セパレータ４５０ａ及び４５０ｂの素材としては、蓄電素子１０の性能を損なうものでなければ、適宜公知の材料を使用できる。
【００４０】
ここで、正極板４３０は、巻回軸方向の一端において外方に突出する複数の突出部４３１を有している。負極板４４０も同様に、巻回軸方向の一端において外方に突出する複数の突出部４４１を有している。これら、複数の突出部４３１及び複数の突出部４４１は、活物質が塗工されず基材層が露出した部分（活物質未塗工部）である。なお、巻回軸とは、正極板４３０及び負極板４４０等を巻回する際の中心軸となる仮想的な軸であり、本実施の形態では、電極体４００の中心を通るＺ軸方向に平行な直線である。
【００４１】
そして、複数の突出部４３１と複数の突出部４４１とは、巻回軸方向の同一側の端（同図では、Ｚ軸方向プラス側の端）に配置され、正極板４３０及び負極板４４０が積層されることにより、電極体４００の所定の位置で積層される。その結果、電極体４００には、複数の突出部４３１が積層されることで形成されたタブ部４１０と、複数の突出部４４１が積層されることで形成されたタブ部４２０とが形成される。タブ部４１０及び４２０は、例えば積層方向の中央に向かって寄せ集められて、正極集電体１３０及び負極集電体１４０と溶接等により接合される。
【００４２】
次に、容器１００の容器本体１１０の具体的な構成について、詳細に説明する。図４は、本実施の形態に係る容器本体１１０の構成を示す斜視図である。
【００４３】
同図に示すように、容器本体１１０は、平板形状の側壁１１１〜１１４及び底壁１１５を有している。この側壁１１１〜１１４及び底壁１１５は、板状部材を折り曲げて溶接したり、プレス加工（絞り加工）を施したりすることで形成されている。これにより、側壁１１１〜１１４及び底壁１１５は、それぞれが矩形かつ平板な形状となり、その境界部分は屈曲または湾曲した形状となっている。
【００４４】
つまり、側壁１１１〜１１４は、内側の平面部分である内平面部１１１ａ〜１１４ａと、外側の平面部分である外平面部１１１ｂ〜１１４ｂとを有し、底壁１１５は、内側の平面部分である内平面部１１５ａと、外側の平面部分である外平面部１１５ｂとを有している。また、側壁１１１及び側壁１１２は、境界部分において、内側の屈曲部分または湾曲部分である内曲面部１１１ｃと、外側の屈曲部分または湾曲部分である外曲面部１１１ｄとを有している。同様に、側壁１１２及び側壁１１３は、境界部分において、内側の屈曲部分または湾曲部分である内曲面部１１２ｃと、外側の屈曲部分または湾曲部分である外曲面部１１２ｄとを有している。内曲面部１１３ｃ、１１４ｃ、及び、外曲面部１１３ｄ、１１４ｄについても同様である。また、側壁１１１〜１１４と底壁１１５との境界部分についても同様に、内曲面部及び外曲面部が設けられている。
【００４５】
そして、これらの内平面部１１１ａ〜１１５ａ、及び、内曲面部１１１ｃ〜１１４ｃ等の全ての内曲面部によって、内面部１１６が構成される。また、外平面部１１１ｂ〜１１５ｂ、及び、外曲面部１１１ｄ〜１１４ｄ等の全ての外曲面部によって、外面部１１７が構成される。つまり、内面部１１６は、容器本体１１０の内側の面であり、外面部１１７は、容器本体１１０の外側の面である。
【００４６】
このような構成において、容器本体１１０は、内面部１１６が外面部１１７よりも硬度が高く、かつ、摩擦係数が大きく形成されている。つまり、内面部１１６は、外面部１１７よりも、強度（疲労強度）が高く、かつ、摩擦抵抗が大きく（すべりにくく）形成されている。
【００４７】
具体的には、容器本体１１０において、内面部１１６にショットピーニング加工が施されている。図５は、本実施の形態に係る容器本体１１０の内面部１１６にショットピーニング加工を施す処理を説明する図である。なお、本実施の形態では、容器本体１１０の内面部１１６の全面（全ての内平面部及び内曲面部）にショットピーニング加工を施すが、同図では、一例として、側壁１１１の内平面部１１１ａに、ショットピーニング加工を施す例を示している。
【００４８】
まず、同図の（ａ）に示すように、側壁１１１の内平面部１１１ａに、無数の鉄あるいは非鉄金属の丸い球体（ショット）Ｓを高速度で衝突させる。これにより、同図の（ｂ）に示すように、側壁１１１の内平面部１１１ａに、例えば幅が５０μｍ〜３００μｍ程度で深さ（高さ）が１０μｍ〜２００μｍ程度の凹部または凸部を有する凹凸面が形成される。また、このとき、内平面部１１１ａには、塑性変形による加工硬化及び圧縮残留応力の付与が図られる。このため、このショットピーニング加工によって凹凸面が形成された内平面部１１１ａは、外平面部１１１ｂに比べて、硬度が高く、かつ、摩擦係数が大きい面となる。
【００４９】
このように、内平面部１１１ａは、外平面部１１１ｂに比べて、硬度が高くなり、摩擦係数が大きくなる。なお、この硬度の比較は、例えば、ビッカース硬度を計測する等、公知の硬度を比較する手法で適宜判断することができる。また、摩擦係数の比較は、例えば、ＪＩＳ  Ｋ  ７１２５、ＩＳＯ  ８２９５、ＡＳＴＭ  Ｄ  １８９４のいずれかの規格に準拠した試験によって計測する等、公知の摩擦係数を比較する手法で適宜判断することができる。ここで、摩擦係数は、静止摩擦係数であってもよいし、動摩擦係数であってもよい。
【００５０】
このように、蓄電素子１０の製造方法において、容器１００の内面部１１６にショットピーニング加工を施す工程を含んでいる。これにより、簡易に、内面部１１６を外面部１１７よりも硬度が高く、かつ、摩擦係数が大きく形成することができる。
【００５１】
なお、内面部１１６の全面にショットピーニング加工を施すのではなく、内面部１１６の一部にショットピーニング加工を施す構成でもよい。つまり、蓄電素子１０の製造方法において、容器１００の内面部１１６の少なくとも一部にショットピーニング加工を施す工程を含み、当該内面部１１６の少なくとも一部は、容器１００の内面に形成された凹凸面を有している。
【００５２】
また、容器本体１１０には、メッキ等は形成されていない。つまり、容器本体１１０は、母材がショットピーニング加工されている。言い換えれば、容器１００は、母材の内面側の少なくとも一部が、母材の外面側よりも硬度が高く、かつ、摩擦係数が大きく形成されている。つまり、容器１００は、母材の内面部１１６の少なくとも一部が、当該母材の外面部１１７よりも硬度が高く、かつ、摩擦係数が大きく形成されている。
【００５３】
ここで、容器１００は、内面が内圧上昇及び内圧変動の影響を大きく受ける。このため、容器１００の母材の内面部１１６の強度を向上させることで、気密漏れを効果的に抑制することができる。また、容器１００は、メッキなどを必要とせず簡易な構成となっている。このように、蓄電素子１０によれば、簡易な構成で、容器１００の強度を向上させることができる。特に、大型の蓄電素子の場合には、メッキを施すことでコストが増大するため、メッキを施さないことによるコスト低減の効果は大きい。
【００５４】
また、蓄電素子１０が衝撃や振動を受けた場合には、容器１００内部で電極体４００が移動して損傷するおそれがある。このため、容器１００の母材の内面部１１６の少なくとも一部が当該母材の外面部１１７よりも摩擦係数が大きく形成されていることで、容器１００内部での電極体４００の移動を規制し、当該損傷を抑制することができる。このように、蓄電素子１０によれば、簡易な構成で、電極体４００の移動を規制して損傷を抑制することができる。
【００５５】
このように、容器１００の母材の内面部１１６にショットピーニング加工を施して内面部１１６に凹凸面を形成することで、簡易に、内面部１１６の少なくとも一部を、当該母材の外面部１１７よりも硬度が高く、かつ、摩擦係数が大きく形成することができる。
【００５６】
ここで、内面部１１６の少なくとも一部を外面部１１７よりも硬度が高く形成する場合には、当該内面部１１６の少なくとも一部は、容器１００の屈曲部分または湾曲部分を含むのが好ましい。つまり、容器１００の母材の内面部１１６の屈曲部分または湾曲部分が、当該母材の外面部１１７よりも硬度が高く形成されているのが好ましい。具体的には、容器本体１１０の内面部１１６の内曲面部（内曲面部１１１ｃ〜１１４ｃ等）が、外面部１１７よりも硬度が高く形成されているのが好ましい。
【００５７】
つまり、この硬度の観点では、容器本体１１０の内面部１１６の内平面部（内平面部１１１ａ〜１１５ａ）は、外面部１１７よりも硬度が高く形成されていなくともかまわない。なお、この場合、内面部１１６の全ての内曲面部が外面部１１７よりも硬度が高く形成されていることには限定されず、一部の内曲面部が外面部１１７よりも硬度が高く形成されていればよい。また、内曲面部は、外面部１１７の硬度の最大値よりも硬度が高く形成されていてもよいし、外面部１１７の硬度の平均値よりも硬度が高く形成されていてもよい。または、内曲面部は、対応（対向）する外曲面部（例えば内曲面部１１１ｃには外曲面部１１１ｄが対応する）よりも硬度が高く形成されることにしてもよいし、周辺の外平面部（例えば内曲面部１１１ｃに対しては外平面部１１１ｂまたは１１２ｂ）よりも硬度が高く形成されることにしてもよい。
【００５８】
この構成によれば、当該内曲面部が、容器１００の内圧上昇及び内圧変動の影響を受けやすい部分であるため、当該内曲面部を補強することで、気密漏れを抑制することができる。例えば、図６に示すように、側壁１１１及び１１２の内平面部１１１ａ及び１１２ａに内圧Ｆａ及びＦｂが加わった場合には、内平面部１１１ａと内平面部１１２ａとの間の内曲面部１１１ｃに大きな力が加わる。このため、内曲面部１１１ｃにショットピーニング加工を施し、硬度を高く形成する。図６は、本実施の形態に係る容器１００において内面部１１６の内曲面部の硬度を高く形成することによる効果を説明する図である。
【００５９】
なお、側壁１１１と側壁１１２とが溶接されて内曲面部１１１ｃが形成されている場合には、絞り加工等で形成されている場合よりも内曲面部１１１ｃの強度が弱くなっているため、内曲面部１１１ｃの硬度を高く形成することによる効果は大きい。
【００６０】
また、内面部１１６の少なくとも一部を外面部１１７よりも摩擦係数を大きく形成する場合には、当該内面部１１６の少なくとも一部は、容器１００の平面部分を含むのが好ましい。つまり、容器１００の母材の内面部１１６の平面部分が、当該母材の外面部１１７よりも摩擦係数が大きく形成されているのが好ましい。具体的には、容器本体１１０の内面部１１６の内平面部（内平面部１１１ａ〜１１５ａ）が、外面部１１７よりも摩擦係数が大きく形成されているのが好ましい。
【００６１】
つまり、この摩擦係数の観点では、容器本体１１０の内面部１１６の内曲面部（内曲面部１１１ｃ〜１１４ｃ等）は、外面部１１７よりも摩擦係数が大きく形成されていなくともかまわない。なお、この場合、内面部１１６の全ての内平面部が外面部１１７よりも摩擦係数が大きく形成されていることには限定されず、一部の内平面部が外面部１１７よりも摩擦係数が大きく形成されていればよい。また、内平面部は、外面部１１７の摩擦係数の最大値よりも摩擦係数が大きく形成されていてもよいし、外面部１１７の摩擦係数の平均値よりも摩擦係数が大きく形成されていてもよい。または、内平面部は、対応（対向）する外平面部（例えば内平面部１１１ａには外平面部１１１ｂが対応する）よりも摩擦係数が大きく形成されることにしてもよいし、周辺の外曲面部（例えば内平面部１１１ａに対しては外曲面部１１１ｄまたは１１４ｄ）よりも摩擦係数が大きく形成されることにしてもよい。
【００６２】
この構成によれば、容器１００の内面の平面部分が、電極体４００と接触して移動を規制する部分であるため、当該平面部分の摩擦係数を大きくすることで、電極体４００の移動を規制して損傷を抑制することができる。
【００６３】
以上のように、本発明の実施の形態に係る蓄電素子１０によれば、メッキ等を必要としない簡易な構成で、容器１００の強度を向上させて気密漏れを抑制するとともに、電極体４００の移動を規制して損傷を抑制するという２つの機能を併せ持つことができる。
【００６４】
以上、本発明の実施の形態に係る蓄電素子１０について説明したが、本発明は、この実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００６５】
例えば、上記実施の形態では、容器１００の内面部１１６にショットピーニング加工を施して内面部１１６に凹凸面を形成することとした。しかし、容器１００の内面部１１６が外面部１１７よりも硬度が高くなるように形成する手法であれば、ショットピーニング加工には限定されず、例えば単なるプレス加工等、どのような手法を用いてもよい。この場合、内面部１１６に凹凸面を形成することには限定されず、内面部１１６と外面部１１７との摩擦係数が同等であったり、内面部１１６よりも外面部１１７の方が摩擦係数が大きくなってもかまわない。
【００６６】
また、上記実施の形態では、容器１００は矩形箱型（角型）であることとしたが、容器１００の形状は特に限定されず、円柱形状や長円柱形状等であってもよい。
【００６７】
また、上記実施の形態では、容器１００は、溶接可能な金属で形成されていることとしたが、容器１００は、上記の構成を満たすことのできる材質であれば樹脂等を用いてもかまわない。
【００６８】
また、上記実施の形態では、電極体４００は、Ｚ軸方向の巻回軸を有するいわゆる横巻きの巻回型形状であることとした。しかし、電極体４００は、例えば、Ｘ軸方向の巻回軸を有するいわゆる縦巻きの巻回型形状、複数枚の平板状極板を積層したスタック型形状、または極板を蛇腹状に折り畳んだ形状などであってもよい。
【００６９】
また、蓄電素子１０が備える電極体４００の個数は１つには限定されず、２つ以上であってもよい。蓄電素子１０が複数の電極体４００を備える場合、容器１００のコーナー部のデッドスペースを減らすことができるため、蓄電素子１０の容量の増加が図られ、容器１００は、内圧上昇及び内圧変動の影響をより大きく受けることとなる。また、蓄電素子１０が複数の電極体４００を備える場合には、容器１００内で電極体４００が動きやすくなる。これらにより、蓄電素子１０が複数の電極体４００を備える場合での本願による効果は大きい。
【００７０】
なお、上記実施の形態及び上記変形例を任意に組み合わせて構築される形態も、本発明の範囲内に含まれる。
【００７１】
また、本発明は、このような蓄電素子１０として実現することができるだけでなく、蓄電素子１０が備える容器１００としても実現することができる。
【産業上の利用可能性】
【００７２】
本発明は、リチウムイオン二次電池等の蓄電素子等に適用できる。
【符号の説明】
【００７３】
１０  蓄電素子
１００  容器
１１０  容器本体
１１１〜１１４  側壁
１１１ａ〜１１５ａ  内平面部
１１１ｂ〜１１５ｂ  外平面部
１１１ｃ〜１１４ｃ  内曲面部
１１１ｄ〜１１４ｄ  外曲面部
１１５  底壁
１１６  内面部
１１７  外面部
４００  電極体
【図１】
2018029018.tif 000003
【図２】
2018029018.tif 000004
【図３】
2018029018.tif 000005
【図４】
2018029018.tif 000006
【図５】
2018029018.tif 000007
【図６】
2018029018.tif 000008